(57)【要約】【課題】樹脂混練機や樹脂成形加工機における、樹脂材料の切り替えや色替えを行う際の内部に残留している樹脂、及び内部に付着したヤケ等を除去し、またスクリューの抜けやすさを向上させるパージ材として用いることができる樹脂組成物を提供する。【解決手段】（Ａ）ポリオレフィン系樹脂、（Ｂ）陰イオン性界面活性剤及び非イオン性界面活性剤から選択される１種又は２種以上の界面活性剤、及び（Ｃ）メジアン径が０．１〜１．０ｍｍの無機フィラーを含む樹脂組成物である。【選択図】なし【特許請求の範囲】
【請求項１】
（Ａ）ポリオレフィン系樹脂、（Ｂ）陰イオン性界面活性剤及び非イオン性界面活性剤から選択される１種又は２種以上の界面活性剤、及び（Ｃ）メジアン径が０．１〜１．０ｍｍの無機フィラーを含む樹脂組成物。
【請求項２】
前記陰イオン性界面活性剤がα−スルホ脂肪酸エステル塩である、請求項１に記載の樹脂組成物。
【請求項３】
前記非イオン性界面活性剤がポリオキシエチレン脂肪酸メチルエステルである、請求項１又は２に記載の樹脂組成物。
【請求項４】
前記（Ｃ）無機フィラーが炭酸カルシウムである、請求項１〜３のいずれかに記載の樹脂組成物。
【請求項５】
前記（Ｂ）界面活性剤の含有量が０．５〜２０質量％である、請求項１〜４のいずれかに樹脂組成物。
【請求項６】
前記（Ｃ）無機フィラーの含有量が５〜７０質量％である、請求項１〜５のいずれかに樹脂組成物。
【請求項７】
樹脂混練機又は樹脂成形加工機の内部を洗浄するためのパージ材として用いる、請求項１〜６のいずれかに記載の樹脂組成物。
【請求項８】
請求項１〜７のいずれかに記載の樹脂組成物をパージ材として用いて、樹脂混練機又は樹脂成形加工機の内部を洗浄する方法。
【発明の詳細な説明】
【技術分野】
【０００１】
本発明は、混練機及び樹脂成形加工機の内部を洗浄するためのパージ材として用いることができる樹脂組成物、並びにそれを用いた洗浄方法に関する。
【背景技術】
【０００２】
プラスチックの複合化に使用される混練機や、プラスチックの押出成形及び射出成形等に使用される樹脂成形加工機において、樹脂材料を切り替える際に混練機及び樹脂成形加工機の内部に残留している樹脂を除去する必要がある。また、連続使用により樹脂が混練機及び樹脂成形加工機の内部に滞留して付着したヤケ等を除去する必要がある。混練機及び樹脂成形加工機からこの残留樹脂やヤケ等の異物を除去するために、パージ材を用い、残留樹脂を置換及び除去して洗浄すること、さらにシリンダーからスクリューを抜き出して洗浄することが行われている。
例えば、特許文献１では、ポリプロピレンとポリプロピレンに相溶しない熱可塑性樹脂とを別の樹脂により相溶化させ、陰イオン性界面活性剤及び非イオン性界面活性剤を添加した洗浄用熱可塑性樹脂組成物が開示されている。
【先行技術文献】
【特許文献】
【０００３】
【特許文献１】特開２０１２−１４０４８１号公報
【発明の概要】
【発明が解決しようとする課題】
【０００４】
パージ材において界面活性剤は、除去する樹脂やヤケ等の界面活性力を低下させ洗浄効果を出すために添加されるが、上記特許文献１に開示されている界面活性剤では十分な効果が得られず、洗浄性及びスクリューの抜けやすさに満足できるものではなかった。また、無機フィラーを添加することができる記載はあるが、単に無機フィラーを含有させただけでは十分な洗浄性を得ることができず、洗浄性及びスクリューの抜けやすさを向上させるためのさらなる改善が望まれている。
【０００５】
そこで本発明は、混練機及び樹脂成形加工機における、樹脂材料の切り替えや色替えを行う際の内部に残留している樹脂、及び内部に付着したヤケ等を除去し、またスクリューの抜けやすさを向上させるパージ材として用いることができる樹脂組成物を提供することを課題とする。
【課題を解決するための手段】
【０００６】
本発明者らは、鋭意研究を重ねた結果、ポリオレフィン系樹脂、特定の界面活性剤、及び特定の粒子径を有する無機フィラーを含有する樹脂組成物により、上記課題を解決し得ることを見出した。
すなわち、本発明は、下記の樹脂組成物に関する。
【０００７】
１．（Ａ）ポリオレフィン系樹脂、（Ｂ）陰イオン性界面活性剤及び非イオン性界面活性剤から選択される１種又は２種以上の界面活性剤、及び（Ｃ）メジアン径が０．１〜１．０ｍｍの無機フィラーを含む樹脂組成物。
２．前記陰イオン性界面活性剤がα−スルホ脂肪酸エステル塩である、前記１に記載の樹脂組成物。
３．前記非イオン性界面活性剤がポリオキシエチレン脂肪酸メチルエステルである、前記１又は２に記載の樹脂組成物。
４．前記（Ｃ）無機フィラーが炭酸カルシウムである、前記１〜３のいずれかに記載の樹脂組成物。
５．前記（Ｂ）界面活性剤の含有量が０．５〜２０質量％である、前記１〜４のいずれかに樹脂組成物。
６．前記（Ｃ）無機フィラーの含有量が５〜７０質量％である、前記１〜５のいずれかに樹脂組成物。
７．樹脂混練機又は樹脂成形加工機の内部を洗浄するためのパージ材である、前記１〜６のいずれかに記載の樹脂組成物。
８．前記１〜７のいずれかに記載の樹脂組成物をパージ材として用いて、樹脂混練機又は樹脂成形加工機の内部を洗浄する方法。
【発明の効果】
【０００８】
本発明によれば、混練機及び樹脂成形加工機における、樹脂材料の切り替えや色替えを行う際の内部に残留している樹脂、及び内部に付着したヤケ等を除去し、スクリューを抜けやすくするパージ材として好適に用いることができる樹脂組成物を提供することができる。
【発明を実施するための形態】
【０００９】
［（Ａ）ポリオレフィン系樹脂］
（Ａ）ポリオレフィン系樹脂として、例えば、ポリプロピレン系樹脂、ポリエチレン系樹脂、ポリブテン系樹脂、ポリペンテン系樹脂等を用いることができる。なかでも、ポリプロピレン樹脂及びポリエチレン樹脂から選ばれる１種又は２種以上であることが好ましい。
【００１０】
上記ポリプロピレン樹脂としては特に限定されるものではなく、ホモポリプロピレン、ポリプロピレンブロック共重合体、及びポリプロピレンランダム共重合体のいずれも使用することができる。
上記共重合体はプロピレンを主成分とするものであればよく、例えば、プロピレンとプロピレン以外のα−オレフィンとの共重合体が挙げられる。プロピレン以外のα−オレフィンとしては、例えば、エチレン、１−ブテン、１−ペンテン、４−メチル−１−ペンテン、１−ヘキセン、１−オクテン、１−デセン、１−ドデセン、１−テトラデセン、１−ヘキサデセン、１−オクタデセン、及び１−エイコセン等が挙げられる。
ポリプロピレン樹脂の流動性についても限定されず、パージする材料の流動性等を勘案し流動性を選定することができるが、残留樹脂を効率良く排出する観点及びパージ材自体の器機からの剥離性の観点から、条件２３０℃、荷重２．１６ｋｇでのメルトフローレート（ＭＦＲ）が０．３〜１０．０ｇ／１０分であることが好ましい。
【００１１】
上記ポリエチレン樹脂としては特に限定されるものではなく、ホモポリエチレン、ポリエチレンブロック共重合体、及びポリエチレンランダム共重合体のいずれも使用することができる。
ホモポリエチレンとしては、例えば、高密度ポリエチレン、低密度ポリエチレン、及び直鎖型低密度ポリエチレン等が挙げられる。
上記共重合体はエチレンを主成分とするものであればよく、例えば、エチレンとエチレン以外のα−オレフィンとの共重合体が挙げられる。エチレン以外のα−オレフィンとしては、例えば、プロピレン、１−ブテン、１−ペンテン、４−メチル−１−ペンテン、１−ヘキセン、１−オクテン、１−デセン、１−ドデセン、１−テトラデセン、１−ヘキサデセン、１−オクタデセン、及び１−エイコセン等が挙げられる。
ポリエチレン樹脂の流動性についても限定されず、パージする材料の流動性等を勘案し流動性を選定することができるが、残留樹脂を効率良く排出する観点及びパージ材自体の器機からの剥離性の観点から、条件２３０℃、荷重２．１６ｋｇでのメルトフローレート（ＭＦＲ）が０．０４〜１０．０ｇ／１０分であることが好ましい。
【００１２】
本発明の樹脂組成物において、（Ａ）ポリオレフィン系樹脂の含有割合は、樹脂組成物中好ましくは３０〜９４．５質量％であり、より好ましくは４０〜７０質量％である。（Ａ）ポリオレフィン系樹脂の上記含有割合が、３０質量％以上であればパージ材の造粒性が良好であり、また、９４．５質量％以下であれば界面活性剤及び無機フィラーを効果が得られる量複合化できる。
【００１３】
［（Ｂ）界面活性剤］
（Ｂ）界面活性剤として、陰イオン性界面活性剤及び非イオン性界面活性剤から選択される１種又は２種以上が用いられる。
上記陰イオン性界面活性剤としては、例えば、直鎖状もしくは分岐鎖状のアルキルベンゼンスルホン酸塩（ＬＡＳ又はＡＢＳ）、アルカンスルホン酸塩、α−オレフィンスルホン酸塩（ＡＯＳ）、アルキル硫酸塩、又はアルケニル硫酸塩（ＡＳ）；直鎖状もしくは分岐鎖状のアルキル基を有するアルキルエーテル硫酸塩；直鎖状もしくは分岐鎖状のアルケニル基を有するアルケニルエーテル硫酸塩（ＡＥＳ）；アルキレンオキサイドが付加された、直鎖状もしくは分岐鎖状のアルキル基を有するアルキルフェニルエーテル硫酸塩；直鎖状もしくは分岐鎖状のアルケニル基を有するアルケニルフェニルエーテル硫酸塩；アルキレンオキサイドが付加された、直鎖状もしくは分岐鎖状のアルキル基を有するアルキルエーテルカルボン酸塩、又は直鎖状もしくは分岐鎖状のアルケニル基を有するアルケニルエーテルカルボン酸塩；アルキルグリセリルエーテルスルホン酸塩等のアルキル多価アルコールエーテル硫酸塩；長鎖モノアルキルリン酸塩、長鎖ジアルキルリン酸塩又は長鎖セスキアルキルリン酸塩；ポリオキシエチレンモノアルキルリン酸塩、ポリオキシエチレンジアルキルリン酸塩、又はポリオキシエチレンセスキアルキルリン酸塩；高級脂肪酸塩（石鹸）等が挙げられ、特に、飽和もしくは不飽和のα−スルホ脂肪酸塩、又はそのエステル塩〔例えば、メチルエステル塩、エチルエステル塩、及びプロピルエステル塩（α−ＳＦ）等〕が好適に用いられる。
また、陰イオン性界面活性剤は、ナトリウム塩及びカリウム塩等のアルカリ金属塩、アミン塩、並びにアンモニウム塩等として用いることができる。なかでも、ナトリウム塩及びカリウム塩等のアルカリ金属塩が好ましい。
【００１４】
上記非イオン性界面活性剤としては、例えば、脂肪族アルコールにアルキレンオキサイドが付加された、ポリオキシアルキレンアルキルエーテル又はポリオキシアルキレンアルケニルエーテルが挙げられ、このなかでも、ポリオキシエチレンアルキルエーテル、ポリオキシエチレンアルケニルエーテル、ポリオキシエチレンポリオキシプロピレンアルキルエーテル、ポリオキシエチレンポリオキシプロピレンアルケニルエーテル、ポリオキシエチレンアルキルフェニルエーテル、及びポリオキシエチレンアルケニルフェニルエーテル等が好適に用いられる。
また、非イオン性界面活性剤として、例えば、長鎖脂肪酸アルキルエステルのエステル結合間にアルキレンオキサイドが付加された脂肪酸アルキルエステルアルコキシレート、ポリオキシエチレンソルビタン脂肪酸エステル、ポリオキシエチレンソルビット脂肪酸エステル、ポリオキシエチレン脂肪酸エステル、ポリオキシエチレン硬化ヒマシ油、及びグリセリン脂肪酸エステル等が挙げられ、特に、脂肪酸メチルエステルにエチレンオキサイドとプロピレンオキサイドとが付加されたポリオキシエチレンポリオキシプロピレン脂肪酸メチルエステルが好適に用いられ、さらに脂肪酸メチルエステルにエチレンオキサイドが付加されたポリオキシエチレン脂肪酸メチルエステルがより好適に用いられる。
【００１５】
なお、（Ｂ）界面活性剤としては、陰イオン性界面活性剤と非イオン性界面活性剤の少なくとも一方を用いることができるが、陰イオン性界面活性剤と非イオン性界面活性剤の両方を用いることが特に好ましい。
【００１６】
（含有割合）
本発明の樹脂組成物において、（Ｂ）界面活性剤の含有割合は、樹脂組成物中好ましくは０．５〜２０質量％であり、より好ましくは１．０〜１０．０質量％である。（Ｂ）界面活性剤の上記含有割合が、０．５質量％以上であれば洗浄性及びスクリューの抜き易さが良好となり、また、２０質量％以下であればポリオレフィン系樹脂への複合化が容易で、パージ材の造粒性が良好である。
【００１７】
［（Ｃ）無機フィラー］
（Ｃ）無機フィラーは、メジアン径が０．１〜１．０ｍｍであるものが用いられる。上記メジアン径が０．１ｍｍ未満であると十分なパージ効果を得ることができず、１．０ｍｍを超えると、パージ材の造粒時に解砕し粒子径を保てない、複合化時に混練機が安定しない等、造粒が困難で、混練機や樹脂成形加工機の内部を傷付けるおそれがある。メジアン径は、好ましくは０．２〜０．８ｍｍであり、より好ましくは０．３〜０．６ｍｍである。
（Ｃ）無機フィラーのメジアン径は、粉体を乾式粉砕法、湿式粉砕法等により粉砕することにより調整できる。
また、上記メジアン径は、篩分け法やレーザー回折散乱法による体積基準の粒子径分布計で測定したデータから解析することができる。
【００１８】
（Ｃ）無機フィラーとしては、例えば、タルク、マイカ、クレー、ワラストナイト、ベントナイト、ガラス繊維、水酸化マグネシウム、水酸化カルシウム、水酸化アルミニウム、ハイドロタルサイト、酸化マグネシウム、酸化カルシウム、及び炭酸カルシウム等が挙げられる。これらのなかでもガラス繊維及び炭酸カルシウムを用いることが好ましく、炭酸カルシウムを用いることがより好ましい。
【００１９】
（含有割合）
本発明の樹脂組成物において、（Ｃ）無機フィラーの含有割合は、樹脂組成物中好ましくは５〜７０質量％であり、より好ましくは１０〜６０質量％である。（Ｃ）無機フィラーの上記含有割合が、５質量％以上であれば残留樹脂やヤケ等の排出性が良好で、また、７０質量％以下であればポリオレフィン系樹脂への複合化が容易で、パージ材として用いる場合の造粒性が良好である。
【００２０】
［添加剤成分］
本発明の樹脂組成物には、必要に応じて、さらに各種の添加剤を含有していてもよい。添加剤としては、例えば、安定剤、酸化防止剤、帯電防止剤、核剤、滑剤、分散剤、銅害防止剤、中和剤、発泡剤、気泡防止剤、及び着色剤等が挙げられる。添加剤の含有量は、本樹脂組成物の特性が損なわれない範囲であれば特に制限はない。
【００２１】
［パージ材］
本発明の樹脂組成物は、上述の（Ａ）ポリオレフォン系樹脂、（Ｂ）界面活性剤、及び（Ｃ）無機フィラーと、必要に応じ使用される各種添加剤を、例えばリボンブレンダー、ドラムタンブラー等で予備混合して、ヘンシェルミキサー、バンバリーミキサー、単軸スクリュー押出機、二軸スクリュー押出機、多軸スクリュー押出機、及びコニーダ等に配合し、通常１３０〜２５０℃程度の範囲で溶融混練することで製造することができる。
また、本発明の樹脂組成物は、樹脂混練機や樹脂成形加工機の内部を洗浄するためのパージ材として好適である。例えば、上記溶融混練方法により得られた樹脂組成物を、ペレット状に造粒したものをパージ材として用いることができる。
【００２２】
混練機や成形加工機を洗浄する場合は、周知の洗浄方法が適用でき、樹脂混練機や樹脂成形加工機に本発明のパージ材を投入し、溶融・攪拌しながら押し出す方法で、内部に残留している樹脂や、内部に付着したヤケ等を除去し、またシリンダーからスクリューを抜き取りやすくすることができる。
また本発明のパージ材は、例えば、ベース樹脂としてポリエチレン樹脂、ポリプロピレン樹脂、ポリスチレン樹脂、塩化ビニル、及びアクリロニトリル−スチレン樹脂等の汎用樹脂や、ポリアミド樹脂、ポリエチレンテレフタレート樹脂、及びポリカーボネート樹脂等のエンジニアリング樹脂等を複合化した際の混練機の洗浄やポリエチレン樹脂、ポリプロピレン樹脂、ポリスチレン樹脂、塩化ビニル、及びアクリロニトリル−スチレン樹脂等の汎用樹脂や、ポリアミド樹脂、ポリエチレンテレフタレート樹脂、及びポリカーボネート樹脂等のエンジニアリング樹脂等を成形加工した後の樹脂成形加工機の洗浄に用いることができる。
【実施例】
【００２３】
本発明を実施例によりさらに詳しく説明するが、本発明はこれらにより何ら限定されるものではない。
各例で得られた樹脂組成物の評価は、次のとおり行った。
【００２４】
［評価方法］
単軸押出し機（１６ｍｍフルフライト）を２１０℃に加温し、スクリュー回転３７ｒｐｍで黒色樹脂（ポリプロピレン系樹脂、製品名：Ｅ４３６２Ｋ、出光ライオンコンポジット株式会社製）を２００ｇ押出した。
黒色樹脂を押出した上記単軸押出し機に、パージ材として後述のペレット１５０ｇを投入して押出した後、スクリューを抜出し、スクリューの抜出しやすさ及び黒色樹脂の付着状態を次の基準で目視評価した。
（１）単軸押出し機内部の黒色樹脂の付着状態
５：付着は見られない、４：ごく僅かに付着有、３：わずかに付着有、２：付着有、１：著しく付着有
（２）スクリューからのパージ材の取れやすさ
５：非常に取れやすい、４：かなり取れやすい、３：とれやすい、２：取れにくい、１：非常に取れにくい
（３）スクリューの抜出しやすさ
５：非常に抜けやすい、４：かなり抜けやすい、３：抜けやすい、２：抜けにくい、１：非常に抜けにくい
【００２５】
また、各例で用いたパージ材に含まれる各成分は次のとおりである。
（Ａ）ポリオレフィン系樹脂
・ポリプロピレン樹脂〔ホモポリプロピレン、株式会社プライムポリマー製、製品名：プライムポリプロＥ−１０５ＧＭ、ＭＦＲ（２３０℃、２．１６ｋｇ）：０．５ｇ／１０分〕
・ポリエチレン樹脂〔高密度ポリエチレン、株式会社プライムポリマー製、製品名：ハイゼックス６４０ＵＦ、ＭＦＲ（２３０℃、２．１６ｋｇ）：０．０５ｇ／１０分〕
（Ｂ）界面活性剤
・陰イオン性界面活性剤〔α−スルホ脂肪酸プロピルエステルナトリウム塩〕
・非イオン性界面活性剤〔ポリオキシエチレン脂肪酸メチルエステル〕
（Ｃ）無機フィラー
・重質炭酸カルシウム〔炭酸カルシウム、株式会社カルファイン製、製品名：ＫＳ−５００、メジアン径：０．０１８ｍｍ（株式会社島津製作所製、レーザー回析式粒度分布測定装置により測定）〕
・粉状寒水石〔炭酸カルシウム、株式会社カルファイン製、製品名：ＫＤ−１、メジアン径：０．３ｍｍ（篩分け法により測定）〕
・粒状寒水石〔炭酸カルシウム、株式会社カルファイン製、製品名：２厘、メジアン径：０．５ｍｍ（篩分け法により測定）〕
【００２６】
［実施例１〜９及び比較例１〜５］
表１に示す配合量で各成分を配合し、二軸押出成形機（株式会社池貝製、製品名：ＰＣＭ３０）を用い、シリンダー温度２２０℃にて溶融混練し、ダイスから吐出されたストランドを冷却バスにより冷却し、ペレタイザーにて切断して、ペレット化した樹脂組成物（ペレット）を調製した。
なお、実施例８は、実施例１と実施例２との樹脂組成物を等量混合したものである。
【００２７】
【表１】
2015189863.tif 000002
【産業上の利用可能性】
【００２８】
本発明の樹脂組成物は、樹脂混練機や樹脂成形加工機における、樹脂材料の切り替えや色替えを行う際の内部に残留している樹脂、及び内部に付着したヤケ等を除去し、スクリューを抜けやすくするパージ材として好適に用いることができる。